(57)【特許請求の範囲】
【請求項１】
下記成分（Ａ）〜（Ｃ）を含んでなることを特徴とする帯電防止性撥水塗料組成物。
（Ａ）水酸基価０〜１２、重量平均分子量Ｍｗが３００００以上の撥水基を有さないアクリル樹脂。
（Ｂ）前記（Ａ）成分の固形分１００質量部に対して１０質量部〜１００質量部の針状の導電性金属酸化物。
（Ｃ）前記（Ａ）成分の固形分１００質量部に対して５質量部〜５０質量部の、下記の式（１）で示されるジメチルシロキサン基、フルオロアルキル基、フルオロアルキレン基の群から選ばれる少なくとも一つの撥水基を有するアクリル樹脂。
【化１】
0005712353.tif 000007
（ｎは２以上の整数を示す）
【請求項２】
前記（Ｃ）成分が、前記フルオロアルキル基として、パーフルオロアルキル基を含む、請求項１に記載の帯電防止性撥水塗料組成物。
【請求項３】
請求項１又は２に記載の帯電防止性撥水塗料組成物において、さらに下記成分（Ｄ）と（Ｅ）とを含んでなる帯電防止性撥水塗料組成物。
（Ｄ）アミノ樹脂とイソシアネート樹脂の少なくとも一方。
（Ｅ）エポキシ基を有するシラン化合物。
【請求項４】
請求項１〜３のいずれか一項に記載の帯電防止性撥水塗料組成物からなる被膜が樹脂製又はガラス製の基材の表面に形成されて成ることを特徴とする帯電防止性撥水部材。
【請求項５】
請求項４に記載の帯電防止性撥水部材により形成されて成ることを特徴とする照明カバー。
【発明の詳細な説明】
【技術分野】
【０００１】
本発明は、撥水性と帯電防止性とを有する塗料組成物に関するものである。
【背景技術】
【０００２】
従来から、埃付着を防止するためにはその表面に導電性や帯電防止性を付与する方法が知られている。その具体的な方策としては、例えば、特殊な界面活性剤（特許文献１、２参照）や、４級アンモニウム塩などのイオン性材料（特許文献３参照）を表面を形成する材料中に添加する方法が取られている。一方、表面の耐汚染性に関して、埃等の静電的な汚れだけではなく、親水系の汚れや油類等の疎水系の汚れも含めて汚染を低減するために、帯電防止性に加えて、撥水性を材料に対して付与する技術が検討されている（例えば特許文献４参照）。
【０００３】
しかしながら、撥水性樹脂に、界面活性剤や４級アンモニウム塩などのイオン性材料を添加すると、撥水性の機能が低下してしまうといった問題が生じる。
【０００４】
そこで、これらの機能の低下を招かずに帯電防止性を付与する方法として、導電性の微粒子を樹脂に複合化する方法が考えられる。しかし、導電性の微粒子は自由電子による電子導電が導電機構であるためにいずれも強い着色性があり、塗布した基材を黒、または青に着色してしまう課題が発生する。
【先行技術文献】
【特許文献】
【０００５】
【特許文献１】特開２００８−２３１２４０号公報
【特許文献２】特開２００８−２０１０３６号公報
【特許文献３】特開２００９−５１９８３号公報
【特許文献４】特開２００９−１５５４９９号公報
【発明の概要】
【発明が解決しようとする課題】
【０００６】
本発明は、上記の点に鑑みてなされたものであり、優れた撥水性と帯電防止性を発揮しつつ、塗布する基材に着色性を与えにくい帯電防止性撥水塗料組成物を提供することを目的とする。
【課題を解決するための手段】
【０００７】
本発明に係る帯電防止性撥水塗料組成物は、下記成分（Ａ）〜（Ｃ）を含んでなることを特徴とするものである。
（Ａ）水酸基価０〜１２、重量平均分子量Ｍｗが３００００以上のアクリル樹脂。
（Ｂ）前記（Ａ）成分の固形分１００質量部に対して１０質量部〜１００質量部の針状の導電性金属酸化物。
（Ｃ）前記（Ａ）成分の固形分１００質量部に対して５質量部〜５０質量部の、下記の式（１）で示されるジメチルシロキサン基、フルオロアルキル基、フルオロアルキレン基、アルキル基の群から選ばれる少なくとも一つの撥水基を有する樹脂。
【０００８】
【化１】
0005712353.tif 000002
（ｎは２以上の整数を示す）
本発明は、前記帯電防止性撥水塗料組成物において、さらに下記成分（Ｄ）と（Ｅ）とを含むことが好ましい。
（Ｄ）アミノ樹脂とイソシアネート樹脂の少なくとも一方。
（Ｅ）エポキシ基を有するシラン化合物。
【０００９】
本発明に係る帯電防止性撥水部材は、前記帯電防止性撥水塗料組成物からなる被膜が樹脂製又はガラス製の基材の表面に形成されて成ることを特徴とするものである。
【００１０】
本発明に係る照明カバーは、前記帯電防止性撥水部材により形成されて成ることを特徴とするものである。
【発明の効果】
【００１１】
本発明は、優れた撥水性と帯電防止性を発揮しつつ、塗布する基材に着色性を与えにくいものである。
【発明を実施するための形態】
【００１２】
以下、本発明を実施するための形態を説明する。
【００１３】
本発明の帯電防止性撥水塗料組成物は成分（Ａ）〜（Ｃ）を含んでいる。
【００１４】
成分（Ａ）は、本発明の帯電防止性撥水塗料組成物の硬化膜の主骨格となる成分であり、水酸基価０〜１２、重量平均分子量Ｍｗが３００００以上のアクリル樹脂であれば特に限定されない。アクリル樹脂は炭素−炭素二重結合を有するモノマーの重合物であり、そのモノマー成分を例示すると、（メタ）アクリレート系モノマー、スチレン系モノマー、オレフィン系モノマー、及びビニル系モノマーが好ましい。
【００１５】
（メタ）アクリレート系モノマーとしては、例えば、メチル（メタ）アクリレート、２−エチルヘキシル（メタ）アクリレート、イソボルニル（メタ）アクリレート、グリシジル（メタ）アクリレート、ベンジル（メタ）アクリレート、ステアリル（メタ）アクリレート、ラウリル（メタ）アクリレート、２−ヒドロキシ−３−フェノキシプロピル（メタ）アクリレートなどが挙げられる。また、スチレン系モノマーとしては、例えば、スチレンなどが挙げられる。また、オレフィン系モノマーとしては、例えば、エチレン、プロピレンなどが挙げられる。また、ビニル系モノマーとしては、例えば、塩化ビニル、塩化ビニリデンなどが挙げられる。これらのモノマー成分は、一種を単独で、又は二種以上を混合して用いることができる。
【００１６】
重量平均分子量Ｍｗは、例えば、標準ポリスチレン換算によるＧＰＣ（ゲルパーミエーションクロマトグラフィー）により測定することができる。重量平均分子量Ｍｗの上限は２０００００以下であることが好ましい。
【００１７】
重量平均分子量及び水酸基価が上記の範囲の場合、後述の針状の導電性粒子が配列しやすく、導電性を確保しやすくなるものである。この範囲から外れると、導電性粒子同士の接触が確保しにくくなり、導電性が低下するおそれがある。尚、より好ましい水酸基価の範囲は０〜１０、さらに好ましい水酸基価の範囲は０〜５である。また、より好ましい重量平均分子量Ｍｗの範囲は４００００〜８００００である。
【００１８】
成分（Ｂ）は、本発明の帯電防止性撥水塗料組成物の硬化膜に導電性を付与するための導電性金属酸化物であり、これにより、上記硬化膜に帯電防止性が付与されるものである。この成分（Ｂ）はフィラーとしての機能を有してもよい。また、成分（Ｂ）には針状の微粒子が用いられる。ここで、針状とはアスペクト比（長軸と短軸の比）が高い材料のことであり、一般的には長軸が短軸の１０倍以上（上限は５０倍が好ましい）となる材料を言う。針状の導電性金属酸化物を用いれば、球状のものよりも少ない添加量で表面抵抗が下がり、かつ延伸時にも球状に比べて通電パスが確保されやすい。すなわち、針状であれば、もともと長軸方向で粒子が交差して接触する可能性が高くなるのに加え、延伸された際にも、球状のものに比べて長軸方向で接触する可能性が高くなるのである。
【００１９】
成分（Ｂ）としては、例えば、非酸化金属がドープされた金属酸化物を使用することが可能であり、好ましいものである。非酸化金属がドープされた金属酸化物の具体例としては、例えば、アンチモンドープ二酸化スズ、アルミドープ酸化亜鉛、ガリウムドープ酸化亜鉛、酸化インジウム、アンチモンドープ酸化チタンなどが挙げられる。これらの中でも、アンチモンドープ二酸化スズ、アルミドープ酸化亜鉛が好ましく、アンチモンドープ二酸化スズがさらに好ましい。これらの導電性金属酸化物は一種単独で又は二種以上を併用して用いることができる。
【００２０】
成分（Ｂ）の含有量は、成分（Ａ）の固形分１００質量部に対して１０〜１００質量部である。成分（Ｂ）の含有量がこの範囲であれば、基材への着色が強くなりすぎず、外観不良が起こしにくくなり、また、帯電防止性を発揮させて汚染物質が硬化膜の表面に付着しにくくなる。成分（Ｂ）の含有量のより好ましい範囲は、成分（Ａ）の固形分１００質量部に対して２０〜８０質量部であり、この範囲であれば、上記効果を発揮しやすくなる。
【００２１】
上記の範囲で成分（Ｂ）を含有すると、帯電防止性撥水塗料組成物の硬化膜の表面抵抗率を１０７〜１０１３Ω／□にすることがより可能となる。すなわち、表面抵抗率は、成分（Ｂ）の種類や量に依存することになるが、含有量を上記の範囲に設定することで表面抵抗率を好適な範囲にすることができるものである。ここで、表面抵抗率は、ＪＩＳＫ ６９１１−１９９５に基づく値である。表面抵抗率は、例えば、ハイレスタＵＰ ＭＣＰ−ＨＴ４５０型（ダイアインスツルメンツ製）によって測定される。
【００２２】
成分（Ｃ）は、本発明の帯電防止性撥水塗料組成物の硬化膜に撥水性を付与する樹脂であり、撥水基を有するアクリル樹脂であることが好ましい。ここで、撥水基とは表面自由エネルギーが特に低い官能基のことであり、以下に示すようなフルオロアルキル基、フルオロアルキレン基、アルキル基を例示することができる。
【００２３】
（官能基）            （構造式）    （表面自由エネルギー）
フルオロアルキル基        ＣＦ３−      ６．７ｍＪ／ｍ２
フルオロアルキレン基    −ＣＦ２−      １８ｍＪ／ｍ２
アルキル基                ＣＨ３−      ２４ｍＪ／ｍ２
なお、上記の構造式はそれぞれ炭素数が１のものを例示しており、ＣＦ３−はパーフルオロメチル基であり、−ＣＦ２−はパーフルオロメチレン基であり、ＣＨ３−はメチル基である。このような化学構造を保有している分子鎖が、硬化膜の最表面層に局在化することによって、高い撥水性や低付着性、易除去性を発現することができるのである。撥水基はアクリル樹脂等の樹脂の側鎖として有していることが好ましく、それにより、撥水性をより発現することができるものである。
【００２４】
また、撥水基としてジメチルシロキサン基を有することも好ましい。ジメチルシロキサン基を有する場合も、硬化膜の表面自由エネルギーを低下させることができる。
【００２５】
撥水基としては、より具体的には、樹脂の分子骨格に上記の式（１）で示されるジメチルシロキサン基又はフルオロアルキル基を有していることが好ましい。ｎは１以上の整数であり、上限について、特に制限ないが、実用上、好ましくは１６０である。ｎが１６０を超えると硬度が下がるなどの硬化膜の物性が低下する恐れがある。ここで、撥水性を高める点から、フルオロアルキル基は、パーフルオロアルキル基（全ての水素原子がフッ素原子に置換されたアルキル基）であることが好ましい。なお、これ以降、フルオロアルキル基又はパーフルオロアルキル基を表す場合、これらをまとめて「（パー）フルオロアルキル基」と表記する。
【００２６】
撥水基を有する樹脂である成分（Ｃ）は、（Ｃ−１）撥水基を有し、炭素−炭素二重結合を有するモノマーと、（Ｃ−２）撥水基を有さず、炭素−炭素二重結合を有するモノマーとを、共重合してなるアクリル樹脂であることが好ましい。すなわち、表面機能層は、（Ｃ−１）と（Ｃ−２）のモノマーが共重合した撥水性のアクリル樹脂を主成分の一つとすることが好ましいものである。
【００２７】
（Ｃ−１）成分である、撥水基を有し、炭素−炭素二重結合を有するモノマーとしては、（パー）フルオロアルキル基を有するモノマーや、ジメチルシロキサン基を有するモノマーを用いることができる。（Ｃ−１）成分であるモノマーが（パー）フルオロアルキル基を有するものである場合、モノマー成分としては、（メタ）アクリレート系モノマー又はビニル系モノマーが好ましい。（メタ）アクリレート系モノマーとしては、具体的には、例えば、トリフルオロエチル（メタ）アクリレート、パーフルオロデシルエチル（メタ）アクリレート、パーフルオロオクチルエチル（メタ）アクリレート、パーフルオロヘキシルエチル（メタ）アクリレート、パーフルオロブチルエチル（メタ）アクリレート、パーフルオロポリエーテル（メタ）アクリレートなどが挙げられる。また、ビニル系モノマーとしては、具体的には、例えば、トリフルオロメチルビニル、パーフルオロエチルビニル、パーフルオロエチルエーテルビニルなどが挙げられる。なお、ここで（メタ）アクリレートとは、アクリレート又はメタクリレートを意味する。
【００２８】
（Ｃ−１）成分であるモノマーがジメチルシロキサン基を有するものである場合、モノマー成分としては、ラジカル重合性ポリジメチルシロキサンを用いることができる。より詳しくは、直鎖状ポリシロキサン鎖の片末端にラジカル重合性不飽和結合部分を有するものを用いることができる。そのようなラジカル重合性ポリシロキサンとして、下記の式（２）で示される単量体を用いることができる。
【００２９】
【化２】
0005712353.tif 000003
式（２）中、Ｒ１は水素原子又は炭素原子数１〜１０の炭化水素基を示す。ｍは２以上の整数を示す。
【００３０】
式（２）のＲ１としては、例えば、炭素数１〜１０のアルキル基（例えば、メチル基、エチル基、プロピル基、ブチル基、ペンチル基、ヘキシル基）、炭素数６〜１０のアリール基（例えば、フェニル基）、又は炭素数３〜１０のシクロアルキル基（例えば、シクロヘキシル基）を挙げることができ、好ましくは水素原子又はメチル基である。また、ｍは、好ましくは１０以上の整数、より好ましくは３０以上の整数である。ｍの上限は、特に制限ないが、実用上、好ましくは１６０である。ｍが１６０以下であると硬度が下がるなどの被膜物性が低下しにくくなる。
【００３１】
ラジカル重合性ポリシロキサンとして、下記の式（３）で示される単量体を用いることもできる。
【００３２】
【化３】
0005712353.tif 000004
式（３）中、Ｒ２は水素原子又は炭素原子数１〜１０の炭化水素基を示す。ｐは２以上の整数を示す。ｑは０〜１０の整数を示す。
【００３３】
式（３）中のＲ２としては、例えば、炭素数１〜１０のアルキル基（ 例えば、メチル基、エチル基、プロピル基、ブチル基、ペンチル基、ヘキシル基）、炭素数６〜１０のアリール基（例えば、フェニル基）又は炭素数３〜１０のシクロアルキル基（例えば、シクロヘキシル基）を挙げることができ、好ましくは水素原子又はメチル基である。また、ｐは、好ましくは１０以上の整数、より好ましくは３０以上の整数である。ｐの上限は、特に制限ないが、実用上、好ましくは１６０である。ｑは、好ましくは３である。ｐが１６０以下であると硬度が下がるなどの被膜物性が低下しにくくなる。
【００３４】
ラジカル重合性ポリシロキサンを用いる場合、撥水性や低付着性、易除去性をさらに向上させるため、もしくは耐薬品性や耐光性を向上させるため、フッ素を含有し、炭素−炭素二重結合を有する成分であるフルオロオレフィンをさらに重合させても良い。フルオロオレフィンとしては、例えば、フッ化ビニリデン、ヒトラフルオロエチレン、クロロトリフルオロエチレン、ヘキサフルオロプロペン等が挙げられる。これらのフルオロオレフィンは、それぞれ単独で用いてもよいし、２種以上を組み合わせて用いてもよい。
【００３５】
上記の（Ｃ−１）成分は、一種を単独で、又は二種以上を混合して用いることができる。
【００３６】
（Ｃ−１）成分の含有量は、（Ｃ−１）成分と（Ｃ−２）成分とを共重合してなるアクリル樹脂（Ｃ）を基準（１００質量％）としたときに、５０〜９５質量％の範囲であることが好ましい。（Ｃ−１）成分の含有量がこの範囲であると、溶剤への溶解性が低くなりにくく、また、硬化後の被膜（コーティング皮膜）がもろくなりにくく、急激な温度変化などにより容易に硬化膜（コーティング皮膜）に亀裂が入りにくく、防湿性、絶縁性、耐酸性を維持することが容易になる。以上の観点から、成分（Ｃ）中の（Ｃ−１）成分の含有量は、６０〜８５質量％の範囲であることがさらに好ましい。
【００３７】
（Ｃ−２）成分である、撥水基を有さず、炭素−炭素二重結合を有するモノマーとしては、（メタ）アクリレート系モノマー、スチレン系モノマー、オレフィン系モノマー、及びビニル系モノマーが好ましい。
【００３８】
（メタ）アクリレート系モノマーとしては、例えば、メチル（メタ）アクリレート、２−エチルヘキシル（メタ）アクリレート、イソボルニル（メタ）アクリレート、グリシジル（メタ）アクリレート、ベンジル（メタ）アクリレート、ステアリル（メタ）アクリレート、ラウリル（メタ）アクリレート、２−ヒドロキシ−３−フェノキシプロピル（メタ）アクリレートなどが挙げられる。また、スチレン系モノマーとしては、例えば、スチレンなどが挙げられる。また、オレフィン系モノマーとしては、例えば、エチレン、プロピレンなどが挙げられる。また、ビニル系モノマーとしては、例えば、塩化ビニル、塩化ビニリデンなどが挙げられる。上記の（Ｃ−２）成分は、一種を単独で、又は二種以上を混合して用いることができる。
【００３９】
（Ｃ−２）成分の含有量は、（Ｃ−１）成分と（Ｃ−２）成分とを共重合してなるアクリル樹脂を基準（１００質量％）としたときに、５〜５０質量％の範囲であることが好ましい。（Ｃ−２）成分の含有量がこの範囲であると、硬化膜（コーティング皮膜）がもろくなりにくく、また、溶剤への溶解性が低くなりにくい。以上の観点から、成分（Ｃ）中の（Ｃ−２）成分の含有量は、１０〜４０質量％の範囲であることがさらに好ましい。
【００４０】
（Ｃ−１）成分と（Ｃ−２）成分とを重合させる方法としては、特に限定されるものではなく、従来から公知の方法を用いることができる。すなわち、炭素−炭素二重結合を重合させる適宜の方法を用いることができる。また、成分（Ｃ）は、その重量平均分子量が５０，０００〜１００，０００の範囲であることが好ましい。重量平均分子量Ｍｗは、例えば、標準ポリスチレン換算によるＧＰＣ（ゲルパーミエーションクロマトグラフィー）によりされる。（Ｃ−１）成分と（Ｃ−２）成分は、ランダム状に共重合していてもよいし、またブロック状に共重合していてもよい。
【００４１】
本発明では、成分（Ａ）〜（Ｃ）に加えて、成分（Ｄ）と成分（Ｅ）のいずれか一方又は両方を含有することも好ましい。
【００４２】
成分（Ｄ）は成分（Ａ）及び成分（Ｃ）の架橋材となる成分であって、アミノ樹脂とイソシアネート樹脂のいずれか一方又は両方を用いることができる。
【００４３】
イソシアネート樹脂としては、例えば、リジンジイソシアネート、ヘキサメチレンジイソシアネート、トリメチルヘキサンジイソシアネートなどの脂肪族ジイソシアネート類；水素添加キシリレンジイソシアネート、イソホロンジイソシアネート、メチルシクロヘキサン−２，４（または２，６）−ジイソシアネート、４，４´−メチレンビス（シクロヘキシルイソシアネート）、１，３−（イソシアナトメチル）シクロヘキサンなどの環状脂肪族ジイソシアネート類；トリレンジイソシアネート、キシリレンジイソシアネ−ト、ジフェニルメタンジイソシアネートなどの芳香族ジイソシアネート類；リジントリイソシアネ−トなどの３価以上のポリイソシアネートなどのような有機ポリイソシアネートそれ自体、またはこれらの各有機ポリイソシアネートと多価アルコール、低分子量ポリエステル樹脂もしくは水等との付加物、あるいは上記したような各有機ジイソシアネート同士の環化重合体（例えばイソシアヌレート）、ビウレット型付加物などが挙げられる。これらのなかでもヘキサメチレンジイソシアネートのイソシアヌレートが好適である。これらは、１種単独で又は２種以上を混合して使用することができる。
【００４４】
イソシアネート樹脂の含有量は、特に限定されるものではないが、イソシアネート樹脂中に含まれるイソシアネート基（ＮＣＯ）が、成分（Ａ）及び（Ｃ）中の水酸基（ＯＨ）に対して、ＮＣＯ／ＯＨの当量比で、０．２〜２．０の範囲となるように、より好ましくは０．５〜１．５の範囲となるように、設定するのが好ましい。この範囲の場合、樹脂の架橋部位同士が結合して、３次元的なネットワークが有効に形成されるため、塗膜物性が向上するとともに、耐汚染性等が向上する。また、イソシアネート樹脂が多すぎる場合は、導電性を妨げる原因になり、少なすぎる場合は、アクリル樹脂のフリーな架橋基（水酸基）が多くなってしまうため、耐汚染性が低下する恐れがある。
【００４５】
また、アミノ樹脂としては、メラミン樹脂、ベンゾグアナミン樹脂、グリコールウリル樹脂、尿素樹脂などを用いることができ、このうちメラミン樹脂やベンゾグアナミン樹脂が好ましい。このメラミン樹脂及びベンゾグアナミン樹脂としては、アルキルエーテル化したものが好ましい。他の型のもの、即ちイミノ型やメチロール型のものは、上記のように３官能や４官能のアルコキシシランを本発明の帯電防止性撥水塗料組成物中に含有させた場合、アルコキシシラン化合物の部分加水分解縮合物をシランカップリング剤で処理したとしても、このイミノ型メラミン樹脂や、メチロール型メラミン樹脂と反応し易く、塗料貯蔵安定性が低下するので好ましくない。アルキルエーテル化メラミン樹脂のうち、メトキシ基とブトキシ基の少なくとも一方で置換されたメラミン樹脂が特に好ましい。このものは塗料貯蔵安定性の点に加えて、メラミン樹脂が疎水性となるため、表面層の硬化膜を形成した際に、メラミン樹脂が硬化膜の上層部に偏在して、表層の架橋密度が高くなることで、内部への汚染物質の浸透を抑制することができ、耐汚染性が良好になるものである。メトキシ基やブトキシ基で置換されたメラミン樹脂とは、ｉ−ブチル基またはｎ−ブチル基単独で、あるいはブチル基とメチル基とでエーテル化したメラミン樹脂である。
【００４６】
アミノ樹脂の含有量は、特に限定されるものではないが、成分（Ａ）の固形分に対して、１０〜５０質量％の範囲に設定するのが好ましく、更に好ましくは１５〜４０質量％の範囲である。アミノ樹脂の含有量がこの範囲であると、硬く脆い硬化膜になりにくい傾向があり、また、架橋度が不足することなく十分な硬度が得られ、耐薬品性も低くならない傾向がある。
【００４７】
成分（Ｅ）は、密着性を付与するための成分であり、エポキシ基を有するシラン化合物を用いることにより、下地、基材への高密着性が発現しやすくなる。この成分（Ｅ）は、例えば、信越化学製のＫＢＭ−３０３、ＫＢＭ４０３、ＫＢＥ−４０２、ＫＢＥ−４０３、Ｘ−４１−１０５３、Ｘ−４１−１０５６等が用いられる。
【００４８】
この成分（Ｅ）の配合量としては、特に限定されないが、成分（Ａ）のアクリル樹脂１００質量部に対して、０．１〜１０質量部が好適であり、より好ましくは１〜６質量部の範囲である。エポキシ基含有化合物が多過ぎると導電性粒子間に入って、結合してしまうために導電性が低下する傾向がある。一方、少な過ぎると下地への密着が低下し、長期間に亘って高い密着性を確保しにくくなる傾向がある。
【００４９】
また、この成分（Ｅ）は基材がガラス、セラミック、金属等の無機物が下地、基材となる場合に好適に用いられる成分であって、基材がアクリルやポリカーボネート、ポリスチレンなどのプラスチック（有機物）の場合には、基材と硬化膜との密着性を考慮して必要に応じて用いることができる。
【００５０】
本発明の帯電防止性撥水部材は、上記の帯電防止性撥水塗料組成物の硬化膜を基材の表面に設けて形成される。基材の表面に帯電防止性撥水塗料組成物を塗布する場合の塗布方法は、特に限定されるものではないが、スプレーコ−ティング法、ディップコーティング法、フローコーティング法、スピンコーティング法、ロールコーティング法、刷毛塗り、スポンジ塗り等の方法を好適に用いることができる。また、基材の表面に直接塗布することだけに限定されるものではなく、帯電防止性撥水塗料組成物をシート状に成形した硬化膜を基材に積層したり、金型の内面に帯電防止性撥水塗料組成物を吹き付けておき、この金型で基材を成形することによって積層したりすることもできる。あるいは帯電防止性撥水塗料組成物を不織布等に含浸してプレス等で成型する方法も可能である。
【００５１】
また、帯電防止性撥水塗料組成物の硬化方法は、特に限定されるものではないが、帯電防止性撥水部材の表面に要求される硬化被膜性能や、基材の耐熱温度、生産性等に応じて常温（室温放置）での硬化や、焼付けによる硬化など、任意に選択することができる。さらに、帯電防止性撥水部材の硬化後の膜厚についても、特に制限はないが、通常は０．１〜５０μｍ程度であればよい。
【００５２】
上記の帯電防止性撥水部材の基材としては、樹脂製やガラス製のものを用いるのが好ましい。これにより、基材を任意の形状に成形しやすく、所望の形状を有する帯電防止性撥水部材を形成しやすくなるものである。
【００５３】
上記の帯電防止性撥水部材は光源を覆う照明カバーとして形成することができる。この場合、基材は光源からの光が透過可能な透明性を有するのが好ましい。また、本発明の帯電防止性撥水塗料組成物からなる硬化膜も光が透過可能な透明性を有するのが好ましい。
【実施例】
【００５４】
以下、実施例によって具体的に説明する。
【００５５】
（実施例１）
成分（Ａ）として重量平均分子量Ｍｗが６５０００で水酸基価０のアクリル樹脂（三菱レイヨン製  ダイヤナールＬＲ−１８６  固形分４０％）を２５質量部、成分（Ｂ）として長軸０．２〜２μｍ、短軸０．０１〜０．０２μｍの針状アンチモンドープ酸化錫のメチルエチルケトン分散液（石原産業製  ＦＳＳ−１０Ｍ  固形分３０％）を１７質量部、成分（Ｃ）としてジメチルシロキサン基を有するアクリル樹脂（東亞合成製  サイマック  ＵＳ−１２０  固形分３５％）を６質量部、希釈溶剤としてメチルエチルケトンを４０質量部混合して、塗料を調製した。
【００５６】
この塗料を、乾燥膜厚が３μｍになるように、板厚２ｍｍのアクリル樹脂押出し成型板（スミペックス  ＥＳ０５５  全光線透過率３６％）の表面に塗布し、７０度で１５分乾燥させることにより、本発明の塗料組成物を塗布した樹脂板を得た。
【００５７】
（実施例２）
成分（Ｂ）として長軸０．２〜２μｍ、短軸０．０１〜０．０２μｍの針状アンチモンドープ酸化錫のメチルエチルケトン分散液（石原産業製  ＦＳＳ−１０Ｍ  固形分３０％）の配合量を３０質量部とする以外は実施例１と同様の方法で、本発明の塗料組成物を塗布した樹脂板を得た。
【００５８】
（実施例３）
成分（Ｂ）として長軸０．２〜２μｍ、短軸０．０１〜０．０２μｍの針状アンチモンドープ酸化錫のメチルエチルケトン分散液（石原産業製  ＦＳＳ−１０Ｍ  固形分３０％）の配合量を５質量部とする以外は実施例１と同様の方法で、本発明の塗料組成物を塗布した樹脂板を得た。
【００５９】
（実施例４）
成分（Ｃ）としてジメチルシロキサン基を有するアクリル樹脂（東亞合成製  サイマック  ＵＳ−１２０  固形分３５％）の配合量を１４質量部とする以外は実施例１と同様の方法で、本発明の塗料組成物を塗布した樹脂板を得た。
【００６０】
（実施例５）
成分（Ｃ）としてジメチルシロキサン基を有するアクリル樹脂（東亞合成製  サイマック  ＵＳ−１２０  固形分３５％）の配合量を２．５質量部とする以外は実施例１と同様の方法で、本発明の塗料組成物を塗布した樹脂板を得た。
【００６１】
（実施例６）
成分（Ａ）として重量平均分子量Ｍｗが４２０００で水酸基価０のアクリル樹脂（三菱レイヨン製  ダイヤナールＪＲ−７９０７  固形分４０％）を２５質量部する以外は実施例１と同様の方法で、本発明の塗料組成物を塗布した樹脂板を得た。
【００６２】
（実施例７）
成分（Ａ）として重量平均分子量Ｍｗが７００００で水酸基価１０のアクリル樹脂（ＤＩＣ製  アクリディック  ＷＢＵ−１２１８  固形分３０％）を３３質量部、成分（Ｂ）として長軸０．２〜２μｍ、短軸０．０１〜０．０２μｍの針状アンチモンドープ酸化錫のメチルエチルケトン分散液（石原産業製  ＦＳＳ−１０Ｍ  固形分３０％）を１７質量部、成分（Ｃ）としてジメチルシロキサン基を有するアクリル樹脂（東亞合成製  サイマック  ＵＳ−１２０  固形分３５％）を６質量部、成分（Ｄ）としてイソシアネート樹脂（三井化学製  タケネートＤ−１６５Ｎ  固形分１００％）を１．５質量部、成分（Ｅ）としてエポキシシラン（信越化学製  ＫＢＭ−４０３  有効成分１００％）０．５質量部、希釈溶剤としてメチルエチルケトンを４０質量部混合して、塗料を調製した。
【００６３】
この塗料を、乾燥膜厚が３μｍになるように、板厚１ｍｍのスライドガラス板（松浪ガラス製  Ｓ９１１１  全光線透過率９２％）の表面に塗布し、１００度で３０分硬化させることにより、本発明の塗料組成物を塗布したガラス板を得た。
【００６４】
（実施例８）
成分（Ｃ）としてパーフルオロアルキル基を有するアクリル樹脂（フロロテクノロジー製  フロロサーフＦＧ−４０１０  固形分５％）を４０質量部とする以外は実施例１と同様の方法で、本発明の塗料組成物を塗布した樹脂板を得た。
【００６５】
（実施例９）
成分（Ａ）として重量平均分子量Ｍｗが３００００で水酸基価０のアクリル樹脂（大成ファインケミカル製  アクリット  ８ＵＡ−１４０  固形分４０％）を２５質量部する以外は実施例１と同様の方法で、本発明の塗料組成物を塗布した樹脂板を得た。
【００６６】
（比較例１）
成分（Ｂ）として４級アンモニウム基を有するアクリル樹脂（コルコート製  １２１Ｘ−９  固形分１０質量％）を２０質量部配合する以外は実施例１と同様の方法で、塗料組成物を塗布した樹脂板を得た。
【００６７】
（比較例２）
成分（Ａ）として重量平均分子量Ｍｗが６３０００で水酸基価２５のアクリル樹脂（ＤＩＣ製  アクリディック５２−６６８ＢＡ  固形分４５％）を２２部配合する以外は実施例１と同様の方法で、塗料組成物を塗布した樹脂板を得た。
【００６８】
（比較例３）
成分（Ｂ）として長軸０．２〜２μｍ、短軸０．０１〜０．０２μｍの針状アンチモンドープ酸化錫のメチルエチルケトン分散液（石原産業製  ＦＳＳ−１０Ｍ  固形分３０％）の配合量を４０質量部とする以外は実施例１と同様の方法で、塗料組成物を塗布した樹脂板を得た。
【００６９】
（比較例４）
成分（Ｂ）として長軸０．２〜２μｍ、短軸０．０１〜０．０２μｍの針状アンチモンドープ酸化錫のメチルエチルケトン分散液（石原産業製  ＦＳＳ−１０Ｍ  固形分３０％）の配合量を２質量部とする以外は実施例１と同様の方法で、塗料組成物を塗布した樹脂板を得た。
【００７０】
（比較例５）
成分（Ｃ）としてジメチルシロキサン基を有するアクリル樹脂（東亞合成製  サイマック  ＵＳ−１２０  固形分３５％）の配合量を２０質量部とする以外は実施例１と同様の方法で、塗料組成物を塗布した樹脂板を得た。
【００７１】
（比較例６）
成分（Ｃ）としてジメチルシロキサン基を有するアクリル樹脂（東亞合成製  サイマック  ＵＳ−１２０  固形分３５％）の配合量を１質量部とする以外は実施例１と同様の方法で、塗料組成物を塗布した樹脂板を得た。
【００７２】
（比較例７）
成分（Ｂ）として分散粒子径０．１μｍの球状アンチモンドープ酸化錫のメチルエチルケトン分散液（石原産業製  ＳＮＳ−１０Ｍ  固形分３０％）の配合量を１７質量部とする以外は実施例１と同様の方法で、塗料組成物を塗布した樹脂板を得た。
【００７３】
（評価）
実施例１〜９、比較例１〜７で得られた樹脂板、およびガラス板について、次の項目の評価を行った。
【００７４】
（評価項目）
（１）外観
塗装後の外観を目視にて評価した。判定基準は以下の通りである。
【００７５】
問題なし：○良好
ゆず肌、ハジキ等発生：×不良
（２）水接触角
協和界面科学社製の接触角計（ＤＭ５００）にて、水を試料表面に滴下した際の接触角を測定した。判定基準は以下の通りである。
【００７６】
９０°以上：○
９０°未満：×
（３）表面抵抗
ダイアインスツルメンツ製の表面抵抗測定器（ハイレスタＵＰ ＭＣＰ−ＨＴ４５０型）によって印加電圧１００Ｖで測定した。この表面抵抗率は、ＪＩＳＫ ６９１１−１９９５に基づく値である。判定基準は以下の通りである。
【００７７】
１×１０１2Ω／□より小さい：○
１×１０１2Ω／□以上：×
（４）色差
コニカミノルタ製ＣＭ−７００ｄにて元の基材と塗装後の基材での色差ΔＥａｂを測定した。判定基準は以下の通りである。
【００７８】
ΔＥａｂ  ３以下：○
ΔＥａｂ  ３より大きい：×
【００７９】
【表１】
0005712353.tif 000005
【００８０】
【表２】
0005712353.tif 000006